(57)【特許請求の範囲】
【請求項１】
周期律表の第VIB族元素および第VIII族非貴金属元素を含む群から選択され、単独でまたは混合して用いられる少なくとも１種の水素化脱水素元素と、少なくとも１種の多孔性鉱物マトリクスおよび少なくとも１種の脱アルミニウムＵＳＹゼオライトを含む担体とを含む触媒の調製方法であって、
ａ）  脱アルミニウムゼオライトを調製する段階であって、該脱アルミニウムゼオライトは、全体的なケイ素対アルミニウムの原子比が２．５〜１０であり、ネットワーク外アルミニウム原子の重量による割合がゼオライト中に存在するアルミニウムの全質量に対して１０％超であり、窒素ポロシメトリによって測定されるメソ細孔容積が０．０７ｍＬ・ｇ−１超であり、元素のメッシュの結晶パラメータａ０が２４．２８Å超である、段階；
ｂ）  ゼオライトの全質量に対して０．５〜３重量％である量の元素ニッケルを、前記脱アルミニウムゼオライト上に沈着させる段階；
ｃ）  多孔性鉱物マトリクスと混合しかつ成形して担体を得る段階；
ｄ）  以下のうち少なくとも１つの方法によって、少なくとも１種の水素化脱水素元素を、マトリクス上に導入する段階：
−  成形の間に前記元素の少なくとも１種の化合物を添加して、前記元素の少なくとも一部を導入する方法、
−  担体に前記元素の少なくとも１種の化合物を含浸させる方法；および
ｅ）  得られた最終生成物を乾燥および焼成する段階
を含む方法であり、
前記脱アルミニウムＵＳＹゼオライトは、前記脱アルミニウムＵＳＹゼオライトを塩基性水溶液と混合することからなる塩基処理の段階ａ）を含む脱シリカ化段階に付され、前記塩基性水溶液は、アルカリ塩基および非アルカリ強塩基から選択される塩基性化合物の溶液であり、前記段階ａ）は、４０〜１００℃の温度で５分〜５時間の期間にわたり行われ、少なくとも１回の熱処理段階ｃ）は、２００〜７００℃の温度で行われる、方法。
【請求項２】
元素ニッケルは、乾式含浸技術またはカチオン交換技術によって前記脱アルミニウムＵＳＹゼオライト上に沈着させられるか、あるいは、前記元素ニッケルは、ゼオライトの合成の間に導入される、請求項１に記載の調製方法。
【請求項３】
段階ｂ）の後に、乾燥および／または焼成が、あるいは事前の乾燥無しで焼成が行われる、請求項１または２に記載の調製方法。
【請求項４】
乾燥は６０〜２５０℃の温度で行われ、焼成は２５０〜８００℃の温度で３０分〜６時間の期間にわたり行われる、請求項３に記載の調製方法。
【請求項５】
ゼオライトの全質量に対して１．２〜３重量％の量の元素ニッケルが、前記脱アルミニウムゼオライト上に沈着させられる、請求項１〜４のいずれか１つに記載の調製方法。
【請求項６】
第VIB族の金属の含有量は、元素の酸化物の百分率で、前記触媒の全質量に対して５〜４０重量％であり、第VIII族非貴金属含有量は、元素の酸化物の百分率で、前記触媒の全質量に対して０．５〜１０重量％であり、脱アルミニウムＵＳＹゼオライト上に沈着させられた元素ニッケルの含有量は、第VIII族非貴金属の前記含有量に含まれない、請求項１〜５のいずれか１つに記載の調製方法。
【請求項７】
請求項１〜６のいずれか１つに記載の調製方法に従って調製された触媒を用いる、炭化水素供給原料の水素化分解および／または水素化処理のための方法であって、前記触媒は、硫化物の形態である、方法。
【請求項８】
請求項７に記載の水素化分解および／または水素化処理のための方法であって、２００℃超の温度で、１ＭＰａ超の圧力下に、０．１〜２０ｈ−１の空間速度で行われ、水素の体積（リットル）／炭化水素の体積（リットル）の比が８０〜５０００Ｌ／Ｌであるようにされる、方法。
【請求項９】
前記炭化水素供給原料は、３４０℃超で沸騰する化合物を少なくとも２０体積％含有する、請求項７または８に記載の水素化分解および／または水素化処理のための方法。
【請求項１０】
単一の水素化分解段階からなる単一段階方法で実施される、請求項７〜９のいずれか１つに記載の水素化分解および／または水素化処理のための方法。
【請求項１１】
前記水素化分解段階はその上流に水素化精製段階を含み、触媒は、前記水素化分解段階で用いられ、２つの段階の間で中間分離は行われない、請求項１０に記載の水素化分解および／または水素化処理のための方法。
【請求項１２】
第1と第2の水素化分解段階からなる二段階方法で実施される、請求項７〜９のいずれか１つに記載の水素化分解および／または水素化処理のための方法。
【請求項１３】
前記触媒は、第２の水素化分解段階内で用いられ、未分解フラクションから分解生成物を分離する中間分離が２つの段階の間で行われる、請求項１２に記載の水素化分解および／または水素化処理のための方法。
【発明の詳細な説明】
【技術分野】
【０００１】
本発明は、少なくとも１種の多孔性鉱物マトリクスと、特定の表面組織的特徴（textural characteristics）を有する少なくとも１種の脱アルミニウムＹゼオライト（ＵＳＹ）とを含むゼオライト触媒を用いる、水素化転化方法、特に、水素化分解および／または水素化処理方法であって、前記触媒は、２つの異なる水素化活性相を含む、方法に関する。特定の表面組織的特徴を有する前記脱アルミニウムＹゼオライト（ＵＳＹ）は、その多孔性ネットワーク中に、ゼオライトの全質量に対して０．５〜３重量％の量のニッケルによって構成される第１の水素化活性相を含む。さらに、前記触媒はまた、担体上に沈着させられているか、あるいは、担体を構成している多孔性鉱物マトリクス中に含有されている、第２の水素化活性相を有している。第２の水素化活性相は、周期律表の第VIB族元素および第VIII族非貴金属元素を含む群から選択され、単独でまたは混合して用いられる少なくとも１種の水素化脱水素元素を含む。
【０００２】
特に、本発明は、周期律表の第VIB族元素および第VIII族非貴金属元素を含む群から選択され、単独でまたは混合して用いられる、少なくとも１種の水素化脱水素元素と、少なくとも１種の多孔性鉱物マトリクスおよび少なくとも１種の脱アルミニウムＹゼオライト（ＵＳＹ）を含む担体とを含む触媒を用いる、炭化水素供給原料の水素化分解および／または水素化処理のための方法であって、脱アルミニウムＹゼオライト（ＵＳＹ）は、全体的なケイ素対アルミニウムの原子比が２．５〜１０であり、ネットワーク外のアルミニウム原子の重量による割合が、ゼオライト中に存在するアルミニウムの全質量に対して１０％超であり、窒素ポロシメトリによって測定されるメソ細孔容積が０．０７ｍＬ・ｇ−１超であり、かつ、元素のメッシュの結晶パラメータａ０が２４．２８Å超であり、ゼオライトの全質量に対して０．５〜３重量％の量の元素ニッケルが前記ＵＳＹゼオライト上に沈着させられ、前記触媒は、硫化物の形態である、方法に関する。
【０００３】
本発明が関連する水素化分解および／または水素化処理の炭化水素供給原料は、例えば、芳香族、および／またはオレフィン、および／またはナフテン、および／またはパラフィン化合物を含有するが、フィッシャー・トロプシュ（Fischer-Tropsch）法に由来する供給原料は除かれ、場合により金属、および／または窒素、および／または酸素、および／または硫黄を含有する。
【０００４】
したがって、本発明は、少なくとも１種の多孔性鉱物マトリクスと、特定の表面組織的特徴を有する少なくとも１種の脱アルミニウムＹゼオライト（ＵＳＹ）とを含むゼオライト触媒を用いる、水素化転化方法、特に、水素化分解および／または水素化処理方法であって、前記触媒は２つの異なる水素化活性相を含む、方法に関する。
【０００５】
本発明による水素化分解方法の目的は、本質的に、中間留分、すなわち、沸点が１５０〜２５０℃であるケロセン（kerosene）留分と、沸点が２５０〜３８０℃であるガスオイル（gas oil）留分を製造することである。
【背景技術】
【０００６】
重質石油留分の水素化分解は非常に重要な精製方法であり、これにより、余剰かつ低価値の重質供給原料から、精製業者の製造を需要の構成に適合させるように精製業者によって求められている、より軽質なフラクション、例えば、ガソリン、ジェット燃料、および軽質ガスオイルを製造することが可能である。所定の水素化分解方法により、高度精製残油を得ることも可能であり、この残油により優れたオイル用ベースを得ることが可能である。接触分解と比較して、接触水素化分解の利点は、非常に良好な質の中間留分を得ることにある。逆に、製造されるガソリンのオクタン価は、接触分解由来のものより格段に低い。
【０００７】
水素化分解は、その柔軟性が、３つの主要な要素に由来する方法である。３つの要素とは、用いられる操作条件、用いられる触媒のタイプ、および炭化水素供給原料の水素化分解が単一または二段階で行われ得るという事実である。
【０００８】
水素化分解方法において用いられる水素化分解触媒は、全て、酸機能と水素化機能とを組み合わせた二機能性タイプのものである。酸機能は、表面積が一般的に１５０ｍ２・ｇ−１から８００ｍ２・ｇ−１にわたる酸性担体によって提供され、この担体は、例えば、ハロゲン化（特に、塩化またはフッ化）アルミナ、ホウ素およびアルミニウムの酸化物の組み合わせ、より多くの場合、無定形シリカ−アルミナ、およびバインダ（一般的にアルミニウム）と組み合わされたゼオライトである。水素化機能は、元素周期律表の第VIB族の１種以上の金属によるか、または、周期律表の第VIB族の少なくとも１種の金属と第VIII族の少なくとも１種の金属との組み合わせによって提供され、これらの金属は担体上に沈着させられる。
【０００９】
触媒の二機能性、すなわち、酸機能と水素化機能との間の関係、力、および距離は、当業者に公知のキーパラメータであり、これは、触媒の活性および選択性に影響を及ぼす。弱い酸機能と強い水素化機能から低活性の触媒が得られ、これは、一般的に高温（３９０〜４００℃以上）で、かつ、供給原料の低い空間速度（触媒の体積単位当たりかつ時間当たりの、処理されるべき供給原料の体積で表されるＨＳＶが、一般的に２以下である）で作用するが、中間留分（ケロセンおよびガスオイル）の選択性は非常に高い。逆に、強い酸機能と弱い水素化機能から活性な触媒が得られるが、中間留分の選択性はより低い。
【００１０】
従来のタイプの水素化分解触媒は、例えば、中程度に酸性の無定形担体、例えば、シリカ−アルミナをベースとする。これらの系は、良好な質の中間留分、および、場合による、基油を製造するために用いられる。これらの触媒は、例えば、１段階方法において用いられる。無定形担体をベースとするこれらの触媒の欠点は、それらの弱い活性である。
【００１１】
例えば、一部がＦＡＵ構造型のＹゼオライトを含む触媒は、シリカ−アルミナのものより良好な触媒活性を有するが、中間留分（ケロセンおよびガスオイル）の選択性はより弱い。この差異は、２つのタイプの材料上の酸点（acid site）の力の差異に起因する。
【００１２】
従来技術として、ゼオライト触媒の中間留分選択性を向上させることを目的とする、数多くの研究が報告されている。この触媒は、非常に可変の組成の、すなわち、種々の金属を含有してもよい、水素化相を有する化合物であり、前記水素化相は、Ｙゼオライトおよびバインダによって一般的に構成されるゼオライト担体上に沈着させられる。そのような触媒は、次いで、水素化分解反応において活性にするために硫化される。
【００１３】
例えば、Ｙゼオライトが施され得る種々の処理に関する研究、例えば、Ｙゼオライトの水蒸気処理または酸攻撃（acid attack）による脱アルミニウム化（例えば、特許文献１の教示による）、あるいはまた、特許文献２の教示によるプロモータの添加または特許文献３の教示によるＹゼオライトの小結晶の使用に関する研究が挙げられ得る。
【００１４】
触媒中の金属相の性質についてなされてきた研究は少ない。水素化分解触媒において用いられる金属の量は一般的に多く、しばしば触媒の全質量に対して１５重量％超である。金属は、一般的に、担体のバインダ（好ましくは無定形であり）上に分散しており、前記担体は、バインダおよびゼオライトによって構成される。
【先行技術文献】
【特許文献】
【００１５】
【特許文献１】米国特許第７１９２９００号明細書
【特許文献２】米国特許第６５２４４７０号明細書
【特許文献３】米国特許第５４０１７０４号明細書
【発明の概要】
【発明が解決しようとする課題】
【００１６】
出願人の調査研究により、非常に特定的な表面組織的特徴を有する脱アルミニウムＵＳＹゼオライトを使用すること、および、ニッケルによって構成される特定の水素化相を前記ゼオライト上に沈着させ、これによって、マトリクス上に沈着させられた水素化脱水素相が補強されるという事実によって、向上した中間留分収率を得ながら、同等の活性を維持することができることを発見するに至った。非常に特定的な表面組織的特徴を有する前記脱アルミニウムＵＳＹゼオライト上に沈着させられた水素化機能は、前記ゼオライトの全質量に対するニッケル金属の重量で０．５〜３％の量で前記ゼオライト上に沈着させられた金属元素ニッケルによって確実なものとされる。
【００１７】
本発明の目的は、したがって、炭化水素供給原料の水素化分解および／または水素化処理のための方法であって、従来技術の触媒と比較して向上した等転化（iso-conversion）中間留分収率を得ることを可能とし、非常に特定的な表面組織的特徴を有する脱アルミニウムＵＳＹゼオライトを用いるゼオライト触媒を用い、前記触媒は、２つの異なる水素化相を含み、そのうちの一方は、ゼオライト上に沈着させられる、方法を提供することである。
【課題を解決するための手段】
【００１８】
より正確には、本発明は、周期律表の第VIB族元素および第VIII族非貴金属元素を含む群から選択され、単独でまたは混合して用いられる、少なくとも１種の水素化脱水素元素と、少なくとも１種の多孔性鉱物マトリクスおよび少なくとも１種の脱アルミニウムＵＳＹゼオライトを含む担体とを含む触媒を用いる、炭化水素供給原料の水素化分解および／または水素化処理のための方法であって、脱アルミニウムＵＳＹゼオライトは、全体的なケイ素対アルミニウムの原子比が２．５〜１０であり、ネットワーク外アルミニウム原子の重量による割合が、ゼオライト中に存在するアルミニウムの全質量に対して１０％超であり、窒素ポロシメトリによって測定されるメソ細孔容積が０．０７ｍＬ・ｇ−１超であり、かつ、元素のメッシュの結晶パラメータａ０が２４．２８Å超であり、ゼオライトの全質量に対して０．５〜３重量％の量の元素ニッケルが前記ＵＳＹゼオライト上に沈着させられ、前記触媒は硫化物の形態である、方法に関する。
【発明の効果】
【００１９】
本発明の利点は、炭化水素留分の水素化分解の非常に高い活性が得られること、中間留分収率の向上、ならびに、先行技術において公知の触媒配合より高い中間留分の選択性にある。
【００２０】
あらゆる理論に縛られることを望むことなく、本発明による方法の終わりに得られるこの特定の高い活性は、非常に特定的な表面組織的特徴を有し、特に、全体的なケイ素対アルミニウムの原子比が２．５〜１０である脱アルミニウムＵＳＹゼオライトの使用と、マトリクス上に沈着させられた水素化機能および前記ゼオライト上に沈着させられたニッケル、特に、ゼオライトの全質量に対して０．５〜３重量％の量の元素ニッケルによって構成された水素化機能の共存との双方に起因するようである。
【発明を実施するための形態】
【００２１】
（発明の詳細な説明）
本発明によると、炭化水素供給原料の水素化分解および／または水素化処理のための方法は、周期律表の第VIB族元素および第VIII族非貴金属元素を含む群から選択され、単独でまたは混合して用いられる少なくとも１種の水素化脱水素元素と、少なくとも１種の多孔性鉱物マトリクスおよび少なくとも１種の脱アルミニウムＹゼオライト（ＵＳＹ）を含む担体とを含む触媒を用い、脱アルミニウムＹゼオライト（ＵＳＹ）は、全体的なケイ素対アルミニウムの原子比が２．５〜１０であり、ネットワーク外アルミニウム原子の重量による割合がゼオライト中に存在するアルミニウムの全質量に対して１０％超であり、窒素ポロシメトリによって測定されるメソ細孔容積が０．０７ｍＬ・ｇ−１超であり、かつ、元素のメッシュの結晶パラメータａ０が２４．２８Å超であり、ゼオライトの全質量に対して０．５〜３重量％の量の元素ニッケルが前記ＵＳＹゼオライト上に沈着させられ、前記触媒は硫化物の形態である。
【００２２】
本明細書の以降全体を通して、メソ細孔容積は、径が２〜５０ｎｍである細孔の容積を意味する。また、ミクロ細孔容積は、径が２ｎｍ未満である細孔の容積を意味する。本発明による方法において用いられる触媒担体において使用される脱アルミニウムＵＳＹゼオライトのミクロ細孔およびメソ細孔の容積は、窒素の吸着／脱着によって測定される。この測定方法については、後に説明することとなる。
【００２３】
同様に、本明細書の以降全体を通して、本発明による方法において用いられる触媒担体は、少なくとも１種の多孔性鉱物マトリクスと、上記に規定した特定の表面組織的特徴を有する少なくとも１種の脱アルミニウムＵＳＹゼオライトとを含み、好ましくは、これらによって構成され、ゼオライトの全質量に対して０．５〜３重量％の量の元素ニッケルが前記ＵＳＹゼオライト上に沈着させられる。
【００２４】
好ましくは、前記担体は、以下を含み、かつ、好ましくは以下によって構成される：
−  上記に規定した特定の表面組織的特徴を有する脱アルミニウムＵＳＹゼオライトであって、ゼオライトの全質量に対して０．５〜３重量％の量の元素ニッケルが前記ＵＳＹゼオライト上に沈着されている、脱アルミニウムＵＳＹゼオライト：前記担体の全質量に対して０．１〜８０重量％、好ましくは０．１〜７０重量％、好ましくは０．１〜５０重量％；および
−  少なくとも１種の多孔性鉱物マトリクス：触媒の全質量に対して２０〜９９．９重量％、好ましくは３０〜９９．９重量％、好ましくは５０〜９９．９重量％。
【００２５】
本発明による方法において用いられる触媒担体において使用される多孔性鉱物マトリクスは、有利には、少なくとも１種の耐火性酸化物によって構成され、この耐火性酸化物は、好ましくは、アルミナ、シリカ、シリカ−アルミナ、粘土、酸化チタン、酸化ホウ素、およびジルコニウムを含む群から選択され、単独でまたは混合して用いられる。好ましくは、多孔性鉱物マトリクスは、アルミナ、およびシリカ−アルミナから選択され、単独でまたは混合して用いられる。より好ましくは、多孔性鉱物マトリクスは、アルミナである。アルミナは、有利には、当業者に公知の全ての形態で存在し得る。非常に好ましくは、アルミナは、ガンマアルミナである。
【００２６】
本発明によると、本発明による方法において用いられる触媒担体において使用される脱アルミニウムＵＳＹゼオライトは、全体的なケイ素対アルミニウムの原子比が２．５〜１０であり、好ましくは３〜１０であり、好ましくは３〜８であり、初期のネットワーク外アルミニウム原子の重量による割合が、ゼオライト中に存在するアルミニウムの全質量に対して１０％超、好ましくは１５％超、好ましくは２０％超であり、窒素ポロシメトリによって測定される初期メソ細孔容積が０．０７ｍＬ・ｇ−１超、好ましくは０．１０ｍＬ・ｇ−１超、好ましくは０．１４ｍＬ・ｇ−１超であり、元素のメッシュの初期結晶パラメータａ０が２４．２８Å超、好ましくは２４．２９Å超、好ましくは２４．３０Åである。
【００２７】
好ましくは、本発明による方法において用いられる触媒担体において使用される前記脱アルミニウムＵＳＹゼオライトの、窒素ポロシメトリによって測定されるミクロ細孔容積は、０．２０ｍＬ・ｇ−１超、好ましくは０．２３ｍＬ・ｇ−１超である。
【００２８】
（前記脱アルミニウムＵＳＹゼオライトの取得）
上記に規定した特定の表面組織的特徴を有し、かつ、本発明による方法において用いられる触媒担体中での使用に適した、脱アルミニウムＵＳＹゼオライトは、有利には、ＦＡＵ構造型のＹゼオライトから調製され、Ｙゼオライトは、合成後の全体的なＳｉ／Ａｌ原子比が好ましくは２．３〜２．８であり、有利には合成後にＮａＹ型で存在する。ＦＡＵ構造型タイプの前記Ｙゼオライトは、有利には、脱アルミニウム化段階に付される前に、１回以上のイオン交換に付される。
【００２９】
ＦＡＵ構造型の前記Ｙゼオライトの脱アルミニウム化処理は、有利には、当業者に公知の全ての方法によって行われ得る。好ましくは、脱アルミニウム化は、水蒸気の存在下の熱処理（蒸気処理）によって、および／または、１回以上の酸攻撃によって行われる。酸攻撃は、有利には、無機または有機の酸の水溶液を用いた処理によって行われる。
【００３０】
好ましくは、脱アルミニウム化は、熱処理およびその後に続くに１回以上の酸攻撃によって行われるか、または、１回以上の酸攻撃のみによって行われる。
【００３１】
好ましくは、前記Ｙゼオライトが施される、水蒸気の存在下での熱処理は、２００〜９００℃、好ましくは３００〜９００℃、さらにより好ましくは４００〜７５０℃の温度で行われる。前記熱処理の期間は、有利には、０．５時間以上、好ましくは０．５〜２４時間、非常に好ましくは１〜１２時間である。熱処理の間の水蒸気の体積による百分率は、有利には５〜１００％、好ましくは２０〜１００％、好ましくは４０〜１００％である。場合により存在する水蒸気以外の体積部分は、空気によって形成される。水蒸気、および場合による空気によって形成されるガスの流量は、有利には０．２〜１０Ｌ・ｈ−１・ｇ（Ｙゼオライト）−１である。
【００３２】
熱処理により、処理されるゼオライトの全体的なＳｉ／Ａｌ原子比を一定に保ちながら、Ｙゼオライトの骨格からアルミニウム原子を抜き出すことが可能となる。
【００３３】
水蒸気の存在下の熱処理は、有利には、本発明による方法において用いられる触媒担体中における使用に適した、所望の表面組織的特徴を有し、かつ、特に、ネットワーク外アルミニウム原子の重量による割合が前記ゼオライト中に存在するアルミニウムの全質量に対して１０重量％超である、脱アルミニウムＵＳＹゼオライトを得るのに必要なだけ何回も繰り返される。熱処理の回数は、有利には４回未満である。好ましくは、単一回の熱処理が行われ、その終わりに、ネットワーク外アルミニウム原子の重量による割合が、アルミニウムのＮＭＲによって測定される。
【００３４】
前記Ｙゼオライトの脱アルミニウム化を行うために、かつ、脱アルミニウムＹゼオライトの全体的なＳｉ／Ａｌ原子比を、本発明による３〜１０の値に調整するために、酸攻撃の各段階の操作条件を注意深く選択し、制御する必要がある。特に、無機または有機の酸の水溶液を用いる処理が行われる温度、用いられる酸の性質および濃度、酸溶液の量と処理されるゼオライトの重量との比、酸攻撃処理の期間、および行われる処理の回数は、酸攻撃の各段階の実施のための重要なパラメータである。
【００３５】
前記酸攻撃の段階の実施のために選択される酸は、有利には無機酸または有機酸のいずれかであり、好ましくは、酸は硝酸ＨＮＯ３、塩酸ＨＣｌ、硫酸Ｈ２ＳＯ４から選択される無機酸である。非常に好ましくは、用いられる酸は、硝酸である。酸攻撃のために有機酸が用いられる場合、酢酸ＣＨ３ＣＯ２Ｈが好ましい。
【００３６】
好ましくは、無機酸または有機酸の水溶液を用いる前記Ｙゼオライトの酸攻撃処理は、３０〜１２０℃、好ましくは５０〜１２０℃、好ましくは６０〜１００℃温度で行われる。水溶液中の酸の濃度は、有利には、０．０５〜２０ｍｏｌ・Ｌ−１、好ましくは０．１〜１０ｍｏｌ・Ｌ−１、より好ましくは０．５〜５ｍｏｌ・Ｌ−１である。酸溶液の体積Ｖ（ｍＬ）と処理されるＹゼオライトの重量Ｐ（グラム）の比は、有利には１〜５０、好ましくは２〜２０である。酸攻撃の期間は、有利には１時間超、好ましくは２〜１０時間、好ましくは２〜８時間である。酸水溶液を用いる、前記Ｙゼオライトの連続する酸攻撃処理の回数は、有利には４回未満である。数回の連続する酸攻撃処理が行われる場合、異なる酸濃度の無機または有機の酸の水溶液が用いられ得る。
【００３７】
脱アルミニウムＵＳＹゼオライトの全体的なＳｉ／Ａｌ原子比を３〜１０の値に調整するように、前記比は、行われる各酸攻撃処理の終わりに蛍光Ｘ線によって測定される。
【００３８】
酸攻撃処理（単数または複数）を行った後に、得られた前記ゼオライトは、次いで、有利には蒸留水で洗浄され次いで８０〜１４０℃の温度で１０〜４８時間の期間にわたり乾燥されられる。
【００３９】
本発明による方法において用いられる触媒担体における使用に適した、得られた脱アルミニウムＵＳＹゼオライトは、場合により脱シリカ化段階に付される。前記脱シリカ化段階において、前記ゼオライトの骨格中に含有されたケイ素原子の一部が抜き出されて、構造中にスペースを生み出してメソ多孔性を形成し、および／または、前記脱アルミニウムＵＳＹゼオライト中に存在するネットワーク外アルミニウム原子の少なくとも一部を、前記ケイ素原子の代わりに再挿入することを可能にする。これにより、新しいブレンステッド酸点の形成が可能となる。この第２の現象は、再アルミニウム化と呼ばれる。
【００４０】
任意の脱シリカ化段階は、以下に記載の前記脱アルミニウムＵＳＹゼオライトの改変方法からなる。
【００４１】
脱アルミニウムＵＳＹゼオライトは、したがって、有利には、ａ）前記脱アルミニウムＹゼオライトを塩基性水溶液と混合することからなる塩基処理の段階を含む特定の改変方法によって改変される。前記塩基性水溶液は、アルカリ塩基および非アルカリ強塩基から選択される塩基性化合物の溶液であり、前記段階ａ）は、４０〜１００℃の温度で５分〜５時間の期間にわたり行われ、少なくとも１回の熱処理段階ｃ）が２００〜７００℃の温度で行われる。
【００４２】
塩基処理の段階ａ）により、構造からケイ素原子を取り出して、ネットワーク外アルミニウム原子を骨格中に挿入することが可能となる。
【００４３】
前記脱アルミニウムＵＳＹゼオライトの前記改変方法は、前記脱アルミニウムＵＳＹゼオライトを、塩基性水溶液と混合することからなる塩基処理の段階ａ）を含み、前記塩基性水溶液は、アルカリ塩基および非アルカリ強塩基から選択される塩基性化合物の溶液であり、前記段階ａ）は、４０〜１００℃の温度で５分〜５時間の期間にわたり行われる。
【００４４】
アルカリ塩基から選択される塩基性化合物は、好ましくは、アルカリ炭酸塩およびアルカリ水酸化物から選択され、アルカリ炭酸塩およびアルカリ水酸化物のアルカリカチオンは、有利には周期律表の第IA族または第IIA族に属し、非アルカリ強塩基は、好ましくは、第四級アンモニウムから選択され、単独でまたは混合して用いられ、好ましくは、非アルカリ強塩基は、水酸化テトラメチルアンモニウムである。
【００４５】
有利には周期律表の第IA族または第IIA族に属するアルカリ炭酸塩およびアルカリ水酸化物の前記アルカリカチオンは、好ましくは、Ｎａ＋、Ｌｉ＋、Ｋ＋、Ｒｂ＋、Ｃｓ＋、Ｂａ２＋、およびＣａ２＋のカチオンから選択され、非常に好ましくは、前記カチオンは、Ｎａ＋またはＫ＋のカチオンである。
【００４６】
好ましくは、水溶液は、炭酸ナトリウムまたは水酸化ナトリウムの溶液であり、好ましくは、水溶液は、水酸化ナトリウムの溶液である。
【００４７】
前記塩基性水溶液の濃度は、０．００１〜１２ｍｏｌ・Ｌ−１、好ましくは０．００５〜１１ｍｏｌ・Ｌ−１、さらにより好ましくは０．０１〜９ｍｏｌ・Ｌ−１である。
【００４８】
前記脱アルミニウムＵＳＹゼオライトの改変方法の塩基処理段階ａ）は、４０〜１００℃（還流）、好ましくは４０〜９０℃の温度条件下、５分〜５時間、好ましくは１５分〜４時間、さらにより好ましくは１５分〜３時間の期間にわたり行われる。
【００４９】
前記ゼオライトの塩基処理が完了した時点から、溶液は、周囲温度に急速に冷却され、次いで前記ゼオライトは、当業者に公知のあらゆる技術によって液体から分離される。分離は、ろ過または遠心分離によって、好ましくは遠心分離によって行われ得る。得られた改変ＵＳＹゼオライトは、次いで、２０〜１００℃、好ましくは４０〜８０℃、非常に好ましくは５０℃の温度で蒸留水により洗浄されて、８０〜１５０℃、好ましくは１００〜１３０℃、非常に好ましくは１２０℃の温度で乾燥させられる。
【００５０】
塩基処理段階ａ）が、前記脱アルミニウムＵＳＹゼオライトを、アルカリ塩基から選択される化合物の塩基性水溶液と混合することからなる場合、本発明による方法において用いられる触媒担体中に含有されるゼオライトは、改変方法の段階ａ）の終わりに、アルカリイオンの一部分または全部分をカチオン位置に含有する。
【００５１】
塩基処理段階ａ）が、前記脱アルミニウムＵＳＹゼオライトを、非アルカリ塩基から選択される化合物の塩基性水溶液と混合することからなる場合、本発明による方法において用いられる触媒担体中に含有されるゼオライトは、改変方法の段階ａ）の終わりに、第四級アンモニウムイオンの一部分または全部分をカチオン位置に含有する。
【００５２】
脱アルミニウムＵＳＹゼオライトの改変方法の塩基処理段階ａ）の間に、前記ゼオライトの骨格中に含有されるケイ素原子の一部が抜き出される。この現象は、脱シリカ化と呼ばれ、構造中にスペースを生み出してメソ多孔性を形成し、および／または、前記脱アルミニウムされた初期のＹゼオライト中に存在するネットワーク外アルミニウム原子の少なくとも一部を、脱シリカ化によって抜き出されたケイ素原子に代えて再挿入することを可能とし、したがって、新しいブレンステッド酸点の形成が可能となる。この第２の現象は、再アルミニウム化と呼ばれる。
【００５３】
塩基処理段階ａ）が、前記脱アルミニウムＵＳＹゼオライトを、アルカリ塩基から選択される塩基性化合物の塩基性水溶液、好ましくはアルカリ炭酸塩およびアルカリ水酸化物から選択される塩基性化合物の塩基性水溶液、非常に好ましくは水酸化ナトリウム（ＮａＯＨ）の溶液と混合することからなる場合、前記初期の脱アルミニウムＵＳＹゼオライトの改変方法は、有利には、周期律表の第IA族および第IIA族に属し、段階ａ）の間に導入され、かつカチオン位置中に存在する前記アルカリカチオンを、ＮＨ４＋カチオンと、少なくとも１回の部分的なまたは完全な交換を行う段階ｂ）を含み、該交換は、好ましくは、Ｎａ＋カチオンのＮＨ４＋カチオンとの交換である。
【００５４】
アルカリカチオンの、ＮＨ４＋カチオンとの部分的または完全な交換とは、前記アルカリカチオンの、ＮＨ４＋カチオンとの、８０〜１００％、好ましくは８５〜９９．５％、より好ましくは８８〜９９％の交換を意味する。ゼオライト中に初期に存在するＮＨ４＋カチオンの量に対する、改変されたゼオライト中に残っているアルカリカチオン、好ましくはＮａ＋カチオンの量は、段階ｂ）の終わりにおいて、有利には０〜２０％、好ましくは０．５〜１５％、好ましくは１〜１２％である。
【００５５】
好ましくは、この段階のために、数回のイオン交換が、アンモニウムのクロラート、スルファート、ニトラート、ホスファート、またはアセタートの塩から選択される少なくとも１種のアンモニウム塩を含有する溶液を用いて行われて、ゼオライト中に存在するアルカリカチオン、好ましくはＮａ＋カチオンが少なくとも部分的に取り除かれる。好ましくは、アンモニウム塩は硝酸アンモニウムＮＨ４ＮＯ３である。
【００５６】
したがって、段階ｂ）の終わりに、改変されたゼオライト中に残っているアルカリカチオン、好ましくはＮａ＋カチオンの含有量は、アルカリカチオン／アルミニウムのモル比、好ましくはＮａ／Ａｌモル比が、０．２：１〜０：１、好ましくは０．１５：１〜０．００５：１、より好ましくは０．１２：１〜０．０１：１であるように好ましくはされる。
【００５７】
所望のＮａ／Ａｌ比は、カチオン交換溶液のＮＨ４＋濃度、カチオン交換の温度、およびカチオン交換の回数を調整することにより得られる。溶液中のＮＨ４＋の濃度は、有利には０．０１〜１２ｍｏｌ・Ｌ−１、好ましくは１〜１０ｍｏｌ・Ｌ−１の間で変動する。交換段階の温度は、有利には２０〜１００℃、好ましくは６０〜９５℃、好ましくは６０〜９０℃、より好ましくは６０〜８５℃、さらにより好ましくは６０〜８０℃である。カチオン交換の回数は、有利には１〜１０回、好ましくは１〜４回の間で変動する。
【００５８】
塩基処理段階ａ）が、前記脱アルミニウムＵＳＹゼオライトを、単独でまたは混合して用いられる、非アルカリ強塩基から選択され、好ましくは第四級アンモニウムから選択される塩基性化合物の水溶液と混合することからなり、好適には、非アルカリ強塩基が水酸化テトラメチルアンモニウムである場合、段階ａ）に由来する改変されたゼオライトは、第四級アンモニウムの一部分または全部分をカチオン位置に含有する。
【００５９】
この場合、前記脱アルミニウムＵＳＹゼオライトの改変方法は、有利には、少なくとも１回の中間の部分的なまたは完全な交換を行う段階ｂ）を含まず、段階ａ）に由来する改変されたゼオライトは、直接熱処理段階ｃ）に付される。
【００６０】
本発明によると、脱アルミニウムＵＳＹゼオライトの改変方法は、次いで、少なくとも１回の熱処理段階ｃ）を含む。
【００６１】
塩基処理段階ａ）が、前記脱アルミニウムＵＳＹゼオライトを、アルカリ塩基から選択され、好ましくはアルカリ炭酸塩およびアルカリ水酸化物から選択される化合物の塩基性水溶液と、非常に好ましくは水酸化ナトリウム（ＮａＯＨ）の溶液と混合することからなる場合、熱処理段階ｃ）により、乾燥と、段階ｂ）の間に交換されたＮＨ４＋カチオンの、プロトンへの転換との両方が可能となる。
【００６２】
塩基処理段階ａ）が、前記脱アルミニウムＵＳＹゼオライトを、非アルカリ強塩基から選択され、好ましくは、第四級アンモニウムから選択され、単独でまたは混合して用いられる化合物の塩基性水溶液と混合することからなり、好適には、非アルカリ強塩基が水酸化テトラメチルアンモニウムである場合、熱処理段階ｃ）により、乾燥と、対イオン位置における第四級アンモニウムカチオンの分解およびプロトンの形成との両方が可能となる。
【００６３】
全ての場合において、前記熱処理段階ｃ）の終わりに、ゼオライトのプロトンが、部分的にまたは完全に再生される。
【００６４】
本発明による熱処理段階ｃ）は、２００〜７００℃、より好ましくは３００〜５００℃の温度で行われる。前記熱処理段階は、有利には、空気下、酸素下、水素化、窒素下、またはアルゴン下で、あるいはこれらの気体の２種以上の混合物下で実施される。前記処理の期間は、有利には１〜５時間である。
【００６５】
酸攻撃による脱アルミニウム化処理によって、骨格からアルミニウム原子を抜き出すこと、および、ゼオライト固体物の細孔からアルミニウム原子を抜き出すことの両方が可能となり、脱アルミニウムＵＳＹゼオライトの改変方法の塩基処理により、前記ゼオライトの骨格中に含有されるケイ素原子の一部を抜き出すことが可能となり、この現象は脱シリカ化と呼ばれる。脱シリカ化により、構造にスペースが生み出され、かつ、メソ多孔性の形成が誘発されて、これにより前記初期の脱アルミニウムＹゼオライト中に存在する、ネットワーク外アルミニウム原子の少なくとも一部の再挿入が可能となる。この第２の現象は、再アルミニウム化と呼ばれる。
【００６６】
したがって、得られた脱アルミニウムおよび場合による脱シリカ化ＵＳＹゼオライトの全体的なＳｉ／Ａｌ原子比は、２．５〜１０の値まで増加し、前記ゼオライトは、本発明による方法において用いられる触媒担体における使用に適している。
【００６７】
さらに、前記得られた脱アルミニウム化および適宜脱シリカ化ＵＳＹゼオライトは、上記に規定した、他の特定の表面組織的特徴をも有しており、すなわち、ネットワーク外アルミニウム原子の重量による割合は、ゼオライト中に存在するアルミニウムの全質量に対して１０％超、好ましくは１５％超、好ましくは２０％超であり、窒素ポロシメトリによって測定されるメソ細孔容積は、０．０７ｍＬ・ｇ−１超、好ましくは０．１０ｍＬ・ｇ−１超、好ましくは０．１４ｍＬ・ｇ−１超であり、かつ、元素のメッシュの結晶パラメータａ０は、２４．２８Å超、好ましくは２４．２９Å超、好ましくは２４．３０Å超である。
【００６８】
本発明によると、こうして得られた、かつ、本発明による方法において用いられる触媒担体における使用に適した、前記脱アルミニウムおよび適宜脱シリカ化ＵＳＹゼオライト上に、ゼオライトの全質量に対して０．５〜３重量％、好ましくは０．８〜３重量％、好ましくは１．２〜３重量％の量の元素ニッケルが沈着させられる。
【００６９】
前記ゼオライト上に沈着させられる水素化活性相は、有利にはニッケルのみによって構成される。
【００７０】
前記ゼオライト上に沈着させられた水素化活性相とは、前記ゼオライトの表面全体上に、すなわち、前記ゼオライトのミクロ細孔、メソ細孔、および外表面上に沈着させられた活性相を意味する。
【００７１】
元素ニッケルは、有利には、乾式含浸技術またはカチオン交換技術のいずれかによって、前記脱アルミニウムおよび適宜脱シリカ化ＵＳＹゼオライト上に沈着させられ、あるいは、前記元素ニッケルは、ゼオライトの合成の間に導入される。
【００７２】
乾式含浸技術は、前記脱アルミニウムおよび適宜脱シリカ化ＵＳＹゼオライトの細孔容積を、その成形処理前に、少なくとも１種のニッケルの前駆体を所与の濃度で含有する金属溶液で満たすことからなる。ニッケルの前駆体は、有利には、当業者に公知のニッケルの前駆体から選択され、好ましくは、前記前駆体は、硝酸ニッケル、塩化ニッケル、酢酸ニッケル、硫酸ニッケル、および水酸化ニッケルから選択される。
【００７３】
カチオン交換技術は、ゼオライト上でＨ＋プロトンをＮｉ２＋カチオンと交換することからなる。ニッケルの場合、硝酸ニッケル、塩化ニッケル、酢酸ニッケル、硫酸ニッケル、または水酸化ニッケルが従来用いられている。このカチオン交換技術は、有利には、ゼオライトがマトリクスと混合される前に、ゼオライト粉体上にニッケル金属を直接沈着させるために用いられる。
【００７４】
あるいは、前記元素ニッケルは、有利には、FR 2 869 894の教示により、ゼオライトの合成の間にも導入され得る。
【００７５】
前記脱アルミニウムおよび適宜脱シリカ化ＵＳＹゼオライト上に沈着させられた水素化相の存在の実証は、有利には、当業者に公知の種々の方法、例えば、電子マイクロプローブ法およびゼオライト結晶上および多孔性鉱物マトリクス中に存在する元素の特定および定量化を可能にする検出器を有する、エネルギー分散Ｘ線分光計を備えた透過電子顕微鏡法によって行われ得る。
【００７６】
（水素化相）
本発明によると、本発明による方法において用いられる触媒は、周期律表の第VIB族元素および第VIII族非貴金属元素を含む群から選択され、単独でまたは混合して用いられる少なくとも１種の水素化脱水素元素と、上記に規定の担体とを含む。
【００７７】
好ましくは、周期律表の第VIB族の元素は、タングステンおよびモリブデンを含む群から選択され、単独でまたは混合して用いられる。好ましい実施形態によると、周期律表の第VIB族の元素を含む群から選択される水素化脱水素元素は、モリブデンである。
【００７８】
別の好ましい実施形態によると、周期律表の第VIB族の元素を含む群から選択される水素化脱水素元素は、タングステンである。
【００７９】
好ましくは、周期律表の第VIII族非貴金属元素は、コバルトおよびニッケルを含む群から選択され、単独でまたは混合して用いられる。好ましい実施形態によると、第VIII族非貴金属の元素を含む群から選択される水素化脱水素元素は、コバルトである。
【００８０】
別の好ましい実施形態によると、第VIII族非貴金属の元素を含む群から選択される水素化脱水素元素は、ニッケルである。
【００８１】
好ましくは、前記触媒は、少なくとも１種の第VIB族金属を、少なくとも１種の第VIII族非貴金属と組み合わせて含み、第VIII族非貴金属元素は、コバルトおよびニッケルを含む群から選択され、単独でまたは混合して用いられ、第VIB族の元素は、タングステンおよびモリブデンを含む群から選択され、単独でまたは混合して用いられる。
【００８２】
有利には、金属の以下の組み合わせが用いられる：ニッケル−モリブデン、コバルト−モリブデン、ニッケル−タングステン、コバルト−タングステン。好ましい組み合わせは、ニッケル−モリブデン、コバルト−モリブデン、コバルト−タングステン、ニッケル−タングステンであり、さらにより有利には、ニッケル−モリブデンおよびニッケル−タングステンである。
【００８３】
触媒が、少なくとも１種の第VIB族金属を、少なくとも１種の第VIII族非貴金属と組み合わせて含む場合、第VIB族金属の含有量は、有利には、元素の酸化物の百分率で、前記触媒の全質量に対して５〜４０重量％、好ましくは８〜３５重量％、非常に好ましくは１０〜３５重量％であり、第VIII族非貴金属の含有量は、有利には、元素の酸化物の百分率で、前記触媒の全質量に対して０．５〜１０重量％、好ましくは１〜８重量％、非常に好ましくは１．５〜６重量％であり、脱アルミニウムＵＳＹゼオライト上に沈着させられた元素ニッケルの含有量は、第VIII族非貴金属の前記含有量中に含まれない。
【００８４】
３種の金属の組み合わせ、例えば、ニッケル−コバルト−モリブデン、ニッケル−モリブデン−タングステン、およびニッケル−コバルト−タングステンの組み合わせを用いることも可能である。
【００８５】
前記触媒は、有利には以下のものも含有し得る：
−  ケイ素、ホウ素、およびリンによって構成される群より選択される少なくとも１種のドーピング元素（ゼオライト骨格中に含有されるケイ素を含まない）：触媒の全質量に対して、前記元素の酸化物重量で０〜２０重量％、好ましくは０．１〜１５重量％、さらにより好ましくは０．１〜１０重量％、および場合による
−  第VB族から選択される少なくとも１種の元素、好ましくはニオブ：触媒の全質量に対する前記元素の酸化物重量で０〜６０重量％、好ましくは０．１〜５０重量％、一層より好ましくは０．１〜４０重量％：およびさらに場合による
−  第VIIA族からから選択される少なくとも１種の元素、好ましくはフッ素：触媒の全質量に対する前記元素の酸化物重量で、０〜２０重量％、好ましくは０．１〜１５重量％、さらにより好ましくは０．１〜１０重量％。
【００８６】
好ましくは、前記触媒は、前記触媒の全質量に対して０．１〜７５重量％、好ましくは０．１〜６６重量％、好ましくは０．１〜４７重量％の含有量の脱アルミニウム化および適宜脱シリカ化ＵＳＹゼオライトを含み、ゼオライトの全質量に対して０．５〜３重量％の量の元素ニッケルが前記ゼオライト上に沈着させられる。
【００８７】
（触媒の調製）
本発明による方法において用いられる触媒は、有利には、以下の段階を含む調製方法に従って調製される：
ａ）  脱アルミニウムおよび適宜脱シリカ化ＵＳＹゼオライトを調製する段階であって、このゼオライトは、上記の方法によって、特許請求された特定の表面組織的特徴を有する、段階、
ｂ）  上記のうち１つの方法に従って、前記脱アルミニウムおよび適宜脱シリカ化ＵＳＹゼオライト上に、ゼオライトの全質量に対して０．５〜３重量％の量の元素ニッケルを沈着させる段階、
ｃ）  多孔性鉱物マトリクスと混合しかつ成形して、担体を得る段階、
ｄ）  以下のうち少なくとも１つの方法によって、少なくとも１種の水素化脱水素元素を、マトリクス上に導入する段階：
−  成形の間に前記元素の少なくとも１種の化合物を添加して、前記元素の少なくとも一部を導入する方法、
−  担体に前記元素の少なくとも１種の化合物を含浸させる方法、および
ｅ）  得られた最終生成物の乾燥および焼成を行い、場合により、段階ａ）またはｂ）の終わりにあるいは含浸の後に得られた生成物の乾燥および／または焼成を行う段階。
【００８８】
好ましくは、前記触媒の調製方法は、段階ａ）と段階ｂ）との間に、段階ａ）の終わりに得られた前記脱アルミニウムＵＳＹゼオライトを脱シリカ化させる段階を含み、この脱シリカ化段階は、前記脱アルミニウムＵＳＹゼオライトを塩基性水溶液と混合することからなる塩基処理からなり、この後、上記の熱処理が行われる。
【００８９】
より正確には、本発明の触媒は、有利には、以下の４つの段階に従って調製される：
ａ）  脱アルミニウムおよび適宜脱シリカ化ＵＳＹゼオライトを調製する段階であって、このゼオライトは、上記の方法によって、特許請求された特定の表面組織的特徴を有する、段階、
ｂ）  上記のうち１つの方法に従って、前記脱アルミニウムおよび適宜脱シリカ化ＵＳＹゼオライト上に、ゼオライトの全質量に対して０．５〜３重量％の量の元素ニッケルを沈着させる段階、
段階ｂ）に続いて、場合により、乾燥および／または焼成、あるいは、事前の乾燥無しでの焼成が行われる。乾燥は、有利には、６０〜２５０℃の温度で行われ、焼成は、２５０〜８００℃の温度で３０分〜６時間の期間にわたり行われる。
【００９０】
含浸後のゼオライトは、有利には、粉体、粉砕粉体（crushed powder）、懸濁液の形態であり得るが、これは限定的ではなく、懸濁液は、脱凝集化処理に付さる。したがって、含浸後のゼオライトは、有利には、担体上の想定される最終ゼオライト含有量に調整された濃度で、酸性にされているかあるいはされていない懸濁液中に配置され得る。一般にスラリーと呼ばれるこの懸濁液は、次いで、有利にはマトリクスの前駆体と混合される。
【００９１】
ｃ）  段階ｂ）の終わりに得られた前記含浸ゼオライトと多孔性鉱物マトリクスとの混合物を成形して、担体を得る段階。
【００９２】
好ましい成形方法の一つは、好ましくはアルミナの湿潤ゲル中で、数十分間にわたり前記ゼオライトを混練することと、次いで、このように得られたペーストをダイに通すことからなり、これにより、好ましくは０．４〜５ｍｍの径の押出物が形成される。
【００９３】
別の好ましい成形方法によると、前記ゼオライトは、多孔性鉱物マトリクスの合成の間に導入され得る。例えば、本発明のこの好ましい実施例によると、前記ゼオライトは、マトリクス、例えば、シリコ−アルミナマトリクスの合成の間に添加される：この場合、前記ゼオライトは、有利には、完全に可溶なシリカ化合物と共にアルミナ化合物を酸媒質中に含む混合物に添加され得る。
【００９４】
前記ゼオライト上に沈着させられていない、第VIB族および／または第VIII族の元素の導入は、前記元素の少なくとも１種の化合物を添加することにより、この成形段階ｃ）において場合により行われ得、これにより、前記元素の少なくとも一部が導入される。この導入には、有利には、リン、ホウ素、およびケイ素から選択される少なくとも１種のプロモータ元素の導入、および場合による、第VIIA族および／または第ＶＢ族の元素の導入が伴われ得る。成形された固体は、次いで、場合により、６０〜２５０℃の温度で乾燥させられ、２５０〜８００℃の温度で３０分から６時間の期間にわたり焼成される。
【００９５】
担体は、有利には、当業者に公知のあらゆる技術によって成形され得る。成形は、例えば、押出、ペレット化、油滴凝固（oil drop coagulation）方法、ターンテーブル造粒（turntable granulation）、または、当業者に周知のあらゆる他の方法によって行われ得る。
【００９６】
ｄ）  第VIB族および／または第VIII族の元素、場合による少なくとも１種のプロモータ元素（例えば、リン）、場合による第VIIA族の少なくとも１種の元素、および場合による第VB族の少なくとも１種の元素が全体として段階ｂ）の間に導入されなかった場合、それらを、段階ｂ）で得られた、焼成されるかまたは乾燥させられた担体、好ましくは焼成された担体上での含浸によって、導入する段階。
【００９７】
段階ｄ）は、有利には当業者に周知の方法によって、すなわち、成形されかつ焼成された担体に、第VIB族および／または第VIII族の元素の前駆体、場合による少なくとも１種のプロモータ元素の前駆体、および場合による第VIIA族および／または第VB族の少なくとも１種の元素の前駆体を含有する溶液を含浸させる１回以上の操作によって行われる。
【００９８】
本発明の触媒が第VIII族非貴金属を含有する場合、第VIII族金属は、好ましくは、第VIB族金属の後または第VIB族の金属と同時の、成形されかつ焼成された担体の１回以上の含浸操作によって導入される。
【００９９】
段階ｄ）の後に、場合により、６０〜２５０℃の温度での乾燥および場合による２５０〜８００℃の温度での焼成が行われる。
【０１００】
モリブデンおよびタングステンの源は、有利には、酸化物および水酸化物、モリブデン酸およびタングステン酸およびこれらの塩、特に、アンモニウム塩、例えば、モリブデン酸アンモニウム、七モリブデン酸アンモニウム、タングステン酸アンモニウム、リンモリブデン酸、リンタングステン酸、およびそれらの塩、シリコモリブデン酸、シリコタングステン酸、およびそれらの塩から選択される。好ましくは、酸化物およびアンモニウム塩、例えば、モリブデン酸アンモニウム、七モリブデン酸アンモニウム、およびタングステン酸アンモニウムが用いられる。
【０１０１】
用いられ得る第VIII族非貴金属元素の源は、当業者に周知である。例えば、非貴金属には、硝酸塩、硫酸塩、水酸化物、リン酸塩、ハロゲン化物（例えば、塩化物、臭化物、およびフッ化物）、カルボン酸塩（例えば、酢酸塩）、およびカルボナートが用いられることとなる。
【０１０２】
好ましいリンの源は、オルトリン酸Ｈ３ＰＯ４であるが、その塩およびエステル、例えば、リン酸アンモニウムも適している。リンは、例えば、リン酸と、窒素を含有する塩基性有機化合物、例えば、アンモニア、第一級および第二級アミン、環状アミン、ピリジン族およびキノリン族の化合物、およびピロール族の化合物との混合物の形態で導入され得る。タングストリン酸またはタングストモリブデン酸が用いられ得る。
【０１０３】
リン含有量は本発明の範囲を限定するものではないが、リン含有量は、溶液中に、および／または、担体上に、混合化合物、例えば、タングステン−リン、またはモリブデン−タングステン−リンを形成するように調節される。これらの混合化合物は、ヘテロポリアニオンであり得る。これらの化合物は、例えば、アンダーソン型ヘテロポリアニオン（Anderson heteropolyanion）であり得る。
【０１０４】
ホウ素の源は、ホウ酸（好ましくは、オルトホウ酸Ｈ３ＢＯ３）、二ホウ酸アンモニウムまたは五ホウ酸アンモニウム、酸化ホウ素、ホウ酸エステルであり得る。ホウ素は、例えば、ホウ酸、過酸化水素、および窒素を含有する塩基性有機化合物（例えば、アンモニア、第一級および第二級アミン、環状アミン、ピリジン族およびキノリン族の化合物、およびピロール族の化合物）の混合物の形態で導入され得る。ホウ素は、例えば、水／アルコール混合物中のホウ酸の溶液によって導入され得る。
【０１０５】
数多くのケイ素の源が用いられ得る。したがって、オルトケイ酸エチルＳｉ（ＯＥｔ）４、シロキサン、ポリシロキサン、シリコーン、シリコーンエマルジョン、ケイ酸ハロゲン化物、例えば、フルオロケイ酸アンモニウム（ＮＨ４）２ＳｉＦ６またはフルオロケイ酸ナトリウムＮａ２ＳｉＦ６を用いることが可能である。シリコモリブデン酸およびその塩、シリコタングステン酸およびその塩も有利には用いられ得る。ケイ素は、例えば、水／アルコール混合物溶液中のケイ酸エチルの含浸によって添加され得る。ケイ素は、例えば水中懸濁液中に置かれたシリコーンタイプのケイ素化合物またはケイ酸の含浸によって添加され得る。
【０１０６】
用いられ得る第VB族の元素の源は、当業者に周知である。例えば、ニオブの源のうち、酸化物、例えば、五酸化二ニオブＮｂ２Ｏ５、ニオブ酸Ｎｂ２Ｏ５・Ｈ２Ｏ、水酸化ニオブおよびポリオキソニオブ酸塩、式Ｎｂ（ＯＲ１）３（式中、Ｒ１はアルキル基である）のニオブアルコキシド、シュウ酸ニオブＮｂＯ（ＨＣ２Ｏ４）５、ニオブ酸アンモニウムを用いることが可能である。シュウ酸ニオブまたはニオブ酸アンモニウムが好ましくは用いられる。
【０１０７】
用いられ得る第VIIA族元素の源は、当業者に周知である。例えば、フッ化物アニオンが、フッ化水素酸またはその塩の形態で導入され得る。これらの塩は、アルカリ金属、アンモニウム、または有機化合物を用いて形成される。有機化合物の場合、塩は、有利には、有機化合物とフッ化水素酸との間の反応によって、反応混合物中に形成される。また、水中にフッ化物アニオンを放出することが可能な加水分解性化合物、例えば、フルオロケイ酸アンモニウム（ＮＨ４）２ＳｉＦ６、四フッ化ケイ素ＳｉＦ４、またはフルオロケイ酸ナトリウムＮａ２ＳｉＦ６を用いることも可能である。フッ素は、例えば、フッ化水素酸またはフッ化アンモニウムの水溶液の含浸によって導入され得る。
【０１０８】
本発明による方法において用いられる触媒は、有利には球体または押出物の形態である。しかし、触媒が、０．４〜５ｍｍ、より具体的には０．７〜２．５ｍｍの径の押出物の形態で存在することは有利である。それらは、円柱形（それらは中空であってもなくてもよい）、捻れた円柱形、多葉状（例えば、２、３、４または５葉）またはリング状である。円柱形の形状が好適に用いられるが、任意の他の形状が採用され得る。本発明による触媒は、場合により、粉砕粉体、タブレット、リング、ビーズ、ホイールの形態で製造されかつ使用され得る。
【０１０９】
本発明によると、本発明による方法において用いられる触媒は、硫化物の形態である。したがって、前記触媒の第VIB族金属および／または第VIII族非貴金属は硫化物の形態で存在する。
【０１１０】
本発明によると、供給原料の注入の前に、本発明による方法において用いられる触媒は、事前に硫化処理に付され、この硫化処理は、処理されるべき供給原料と接触させる前に、少なくとも部分的に金属種を硫化物に転化することを可能にする。硫化によるこの活性化処理は、当業者に周知であり、文献にすでに記載されているあらゆる方法によって、現場で（in situ）、すなわち反応器内で、または現場外（ex situ）で行われ得る。
【０１１１】
当業者に周知の標準的な硫化方法は、一般的に流動床反応帯域内で、（高純度の、または、例えば水素／硫化水素混合物の流れの下での）硫化水素の存在下に、１５０〜８００℃、好ましくは２５０〜６００℃の温度へ触媒を加熱することからなる。
【０１１２】
（特徴付け技術）
本発明による方法において用いられる触媒担体において使用される脱アルミニウムＵＳＹゼオライトの全体的なＳｉ／Ａｌ原子比は、蛍光Ｘ線によって測定される。蛍光Ｘ線は、ホウ素から出発する周期律表の全ての元素の分析を可能にする、全元素分析技術である。数ｐｐｍから１００％までアッセイすることが可能である。本発明において、この技術は、ゼオライト中のケイ素およびアルミニウムを（質量による百分率で）アッセイするために用いられ、したがって、これにより、Ｓｉ／Ａｌ原子比を計算することが可能となる。
【０１１３】
前記脱アルミニウムＵＳＹゼオライト中に存在する四配位および六配位のアルミニウム原子の重量による割合は、固体状態での２７Ａｌ核磁気共鳴（ＮＭＲ）によって測定される。アルミニウムのＮＭＲは、実際、この核の種々の配位状態の位置判定および定量化のために用いられることが知られている。（“Analyse physico-chimiques des catalyseurs industriels”, J. Lynch, Editions Technip (2001) chap. 13, pages 290 and 291）。四配位のアルミニウム原子ＡｌＩＶは、＋４０〜＋７５ｐｐｍのケミカルシフトで共鳴し、六配位の、あるいは、ネットワーク外のアルミニウム原子ＡｌＶＩは、−１５〜＋１５ｐｐｍのケミカルシフトで共鳴する。２つのアルミニウム種ＡｌＩＶおよびＡｌＶＩの重量による割合は、これらの種のそれぞれに対応するシグナルの積算によって定量化される。
【０１１４】
より正確には、前記脱アルミニウムＵＳＹゼオライトは、２７Ａｌ用に最適化された４−ｍｍのプローブを用いるBruecker Avance ４００ＭＨｚ分光計を用いる、固体状態の２７ＡｌのＮＭＲ−ＭＡＳによって分析された。サンプルの回転速度は、１４ｋＨｚ前後である。アルミニウム原子は、スピンが５／２に等しい四極子核である。いわゆる選択的分析条件下、すなわち、３０ｋＨｚに等しい弱い無線周波数磁場、π／２に等しい小さいパルス角、および水で飽和したサンプルの存在下に、ＮＭＲ−ＭＡＳで示されるマジック角スピニング（magic angle spinning：ＭＡＳ）のＮＭＲ技術は定量技術である。各ＮＭＲ−ＭＡＳスペクトルの分解によって、種々のアルミニウム種、すなわち、四配位のアルミニウム原子ＡｌＩＶならびに六配位またはネットワーク外のアルミニウム原子ＡｌＶＩの量に直接アクセスすることが可能となる。各スペクトルは、アルミニウムシグナルがゼロｐｐｍである硝酸アルミニウムの１Ｍ溶液に対して、固定されたケミカルシフトを有している。四配位のアルミニウム原子ＡｌＩＶを特徴付けるシグナルは、エリア１に相当する＋４０〜＋７５ｐｐｍの間で積算され、六配位のアルミニウム原子ＡｌＶＩを特徴付けるシグナルは、エリア２に相当する−１５〜＋１５ｐｐｍの間で積算される。六配位のアルミニウム原子ＡｌＶＩの重量による割合は、エリア２／（エリア１＋エリア２）の比に等しい。
【０１１５】
前記脱アルミニウムＵＳＹゼオライトのメッシュの結晶パラメータａ０は、Ｘ線回折（X-ray diffraction：ＸＲＤ）によって測定される。ＦＡＵ型のＹゼオライトについて、メッシュパラメータａ０は、Miller指数５３３、６４２、および５５５に相当するピークの位置から計算される。Ａｌ−Ｏ結合の長さは、Ｓｉ−Ｏ結合の長さより長く、ゼオライトの骨格中の四面体位置におけるアルミニウム原子の数が多いほど、パラメータａ０は大きくなる。立方晶系メッシュによって構成される結晶、例えばＦＡＵタイプのＹゼオライトについて、メッシュパラメータａ０とＳｉ／Ａｌ比との間に線形の関係が存在する。
【０１１６】
前記脱アルミニウムＵＳＹゼオライトのミクロ細孔およびメソ細孔の容積は、窒素吸着／脱着によって測定される。ミクロ多孔性およびメソ多孔性の固体の窒素吸着等温線曲線の分析により、容積測定技術と呼ばれる技術による細孔容積の計算が可能となる。種々のタイプのモデルが用いられ得る。窒素吸着によって測定される細孔分布は、Barrett-Joyner-Halenda（ＢＪＨ）モデルによって測定された。ＢＪＨモデルによる窒素吸着−脱着等温線は、定期刊行物“The Journal of American Society”, 73, 373, (1951)（E. P. Barrett, L. G. JoynerおよびP. P. Halenda記述）に記載されている。本発明の以下の開示において、窒素吸着容積とは、Ｐ／Ｐ０＝０．９５で測定される容積を意味する。ミクロ細孔容積は、「Ｔ−プロット」方法によるかあるいはＰ／Ｐ０＝０．３５で吸着させられる容積を測定することにより求められる。メソ細孔容積は、全細孔容積からミクロ細孔容積を減算することにより得られる。
【０１１７】
本発明による触媒の調製の完成時に、２つの水素化相は明確に異なっている。２つの水素化相は、ゼオライト結晶中に存在する元素の特定および定量化を可能にするエネルギー分散Ｘ線分光計を備えた透過電子顕微鏡法によって実証される。このため、JEOL 2100 HR透過電子顕微鏡が用いられ、これは、JEOL EX-2300-BU エネルギー分散Ｘ線分光計を備えている。触媒押出物は、モルタル中で微細に粉砕される。粉体は樹脂に組み入れられて、２つの触媒のために７００Å厚の超微細切片が生じさせられる。生じさせられた切片は、調製物のための支持体として機能する孔を有するＣ膜で覆われたＣｕグリッド上に集められる。これらの調製物は、赤外線ランプ下で乾燥させられた後、透過電子顕微鏡に導入される。ここで、調製物は、数分にわたり一次真空に付され、次いで観測の間中、二次真空に付される。電子顕微鏡により、アルミナマトリクス中に分散した約０．４ミクロンのサイズを有するゼオライト結晶を正確に特定することが可能となる。次いで、種々のマトリクス帯域上および種々のゼオライト結晶上で、径が０．１ミクロンであるプローブビームにより所定数（１５〜２０）の局所分析が行われる。シグナルの定量処理により、元素の相対濃度（原子％）を得ることが可能となる（酸素を除く）。
【０１１８】
（水素化分解および水素化処理の方法）
本発明は、水素存在下２００℃超の温度で、１ＭＰａ超の圧力下に行われる水素化分解および／または水素化処理方法に関し、空間速度は、０．１〜２０ｈ−１であり、導入される水素の量は、水素の体積（リットル）／炭化水素の体積（リットル）の比が８０〜５０００Ｌ／Ｌであるようにされる。
【０１１９】
より具体的には、本発明は、上記の触媒を用いる、炭化水素供給原料の水素化転化方法に関し、特に、水素化分解方法、並びに、水素化処理のための方法に関する。
【０１２０】
好ましくは、本発明による水素化分解方法は、水素の存在下、２００℃超、好ましくは２５０〜４８０℃、好ましくは３２０〜４５０℃、非常に好ましくは３３０〜４３５℃の温度で、１ＭＰａ超、好ましくは２〜２５ＭＰａ、好ましくは３〜２０ＭＰａの圧力下に、０．１〜２０ｈ−１、好ましくは０．１〜６ｈ−１、好ましくは０．２〜３ｈ−１の空間速度で行われ、導入される水素の量は、水素の体積（リットル）／炭化水素の体積（リットル）の比が８０〜５０００Ｌ／Ｌ、ほとんどの場合１００〜２０００Ｌ／Ｌであるようにされる。
【０１２１】
本発明による方法において用いられるこれらの操作条件により、一般的に、各通過において、３４０℃未満、より良好には３７０℃未満の沸点を有する生成物への転化率１５重量％超、一層より好ましくは２０〜９５重量％超を達成することが可能となる。
【０１２２】
本発明はまた、上記の触媒を用いる、炭化水素供給原料の水素化処理方法に関し、前記水素化処理方法は、有利には、単独でまたは水素化分解方法の上流に配置され得る。前記水素化処理方法が以下に記載される。
【０１２３】
（供給原料）
非常に多様な供給原料が、上記の本発明による方法によって処理され得る。それらは、有利には、３４０℃超で沸騰する化合物を、少なくとも２０体積％、好ましくは少なくとも８０体積％で含有している。
【０１２４】
供給原料は、有利には、ＬＣＯｓ（Light Cycle Oils：軽質サイクルオイル＝接触分解装置に由来する軽質ガスオイル）、常圧留出液、真空留出液（例えば、原油の直接蒸留に由来する、あるいは、ＦＣＣ、コーキング、またはビスブレーキング装置（unit）等の転化装置に由来するガスオイル）、潤滑油ベースから芳香族を抜き出すための装置に由来するかまたは潤滑油ベースの溶媒脱ろうに由来する供給原料、脱硫に由来するかあるいはＡＴＲｓ（atmospheric residues：常圧残油）および／またはＶＲｓ（vacuum residues：真空残油）および／または脱アスファルト化されたオイルの固定床または流動床での水素化転化方法に由来する留出液、および脱アスファルト化されたオイルから選択され、単独でまたは混合して用いられる。上記のリストは限定を加えるためのものではない。フィッシャー・トロプシュ（Fischer-Tropsch）プロセスに由来するパラフィンは除外される。前記供給原料は、好ましくは、３４０℃超、好ましくは３７０℃超の沸点Ｔ５を有し、すなわち、供給原料中に存在する化合物の９５％が、３４０℃超、好ましくは３７０℃超の沸点を有する。
【０１２５】
本発明による方法において処理される供給原料の窒素含有量は、有利には５００重量ｐｐｍ超、好ましくは５００〜１００００重量ｐｐｍ、より好ましくは７００〜４０００重量ｐｐｍ、さらにより好ましくは１０００〜４０００重量ｐｐｍである。本発明による方法において処理される供給原料の硫黄含有量は、有利には０．０１〜５重量％、好ましくは０．２〜４重量％、さらにより好ましくは０．５〜３重量％である。
【０１２６】
供給原料は、場合により金属を含有し得る。本発明による方法において処理される供給原料のニッケルおよびバナジウムの累積含有量は、好ましくは１重量ｐｐｍ未満である。
【０１２７】
供給原料は、場合によりアスファルテンを含有し得る。アスファルテン含有量は、一般的に３０００重量ｐｐｍ未満、好ましくは１０００重量ｐｐｍ未満、さらにより好ましくは２００重量ｐｐｍ未満である。
【０１２８】
（保護床（Guard bed））
供給原料が樹脂タイプおよび／またはアスファルテンタイプの化合物を含有する場合、事前に供給原料を、水素化分解または水素化処理の触媒とは異なる触媒または吸着の床に通すことが有利である。有利には本発明による水素化分解および／または水素化処理方法の上流で有利に用いられ得る触媒または保護床は、FR 2 888 584に記載されている。
【０１２９】
（実施形態）
上記の触媒を用いる本発明による水素化分解方法では、圧力および転化の範囲が、穏やかな（mild）水素化分解から高圧の水素化分解にまで及ぶ。穏やかな水素化分解とは、中程度の、一般的に４０％未満の転化に至り、低圧、一般的に２〜６ＭＰａで操作する水素化分解を意味する。
【０１３０】
本発明による水素化分解方法は、有利には、上記の前記触媒を単独で、単一または複数の固定触媒床で、１個以上の反応器内で、いわゆる単一段階水素化分解システムにおいて、未転化フラクションの液体の再循環を伴ってあるいは伴わずに、本発明による方法において用いられる触媒の上流に位置する標準的な水素化処理触媒と場合により組み合わせて用い得る。
【０１３１】
本発明による水素化分解方法はまた、有利には、上記の前記触媒を単独で、単一またはいくつかの流動床反応器内で、いわゆる単一段階水素化分解システムにおいて、未転化フラクションの液体の再循環を伴ってあるいは伴わずに、本発明による方法において用いられる触媒の上流の固定床または流動床の反応器内に位置する標準的な水素化処理触媒と場合により組み合わせて用い得る。
【０１３２】
流動床は、触媒活性を安定に保つために、日常的な使用済の触媒の取り出しと新しい触媒の追加を伴って作動する。
【０１３３】
本発明により記載された触媒はまた、有利には、第１の水素化処理反応帯域内で、転化予備処理において、単独で、あるいは、本発明により記載された触媒の上流に位置する別の標準的な水素化精製触媒と組み合わせて、１個以上の触媒床で、１個以上の反応器内で、固定床あるいは流動床で、用いられ得る。
【０１３４】
（いわゆる単一段階方法）
本発明による水素化分解方法は、有利にはいわゆる単一段階方法で用いられ得る。
【０１３５】
いわゆる単一段階水素化分解は、主にかつ一般的に、厳密な水素化精製を含む。この水素化精製の目的は、特に供給原料がゼオライトを含む場合、供給原料が実際の水素化分解触媒に通される前に、供給原料の厳密な水素化脱窒および脱硫を行うことである。供給原料のこの厳密な水素化精製により、供給原料のより軽質なフラクションへの限られた転化だけが行われるに至るが、これでは未だ不十分であるため、上記のより活性な水素化分解触媒で完了されなければならない。しかし、２つのタイプの触媒の間で分離が起こらないことに留意されたい。反応器を出る流出物は全て、前記実際の水素化分解触媒上へと注入され、形成された生成物の分離が行われるのはその後だけである。「ワンススルー（Once Through）」とも呼ばれる、このバージョンの水素化分解は、供給原料のより厳密な転化のために未転化フラクションの反応器への再循環を伴う変形例を有する。
【０１３６】
したがって、本発明により記載された触媒は、有利には、いわゆる単一段階水素化分解方法において、水素化精製帯域の下流に配置された水素化分解帯域内で用いられ、２つの帯域の間で中間分離は行われない。
【０１３７】
好ましくは、第１の水素化精製反応帯域内で、単独であるいは本発明により記載された水素化分解触媒の上流に位置する別の標準的な水素化精製触媒と組み合わされて用いられる、水素化精製触媒は、アルミナまたはシリカ−アルミナ担体上の第VIII族非貴金属元素をベースとし、かつ場合により第VIB族の元素を組み合わせた触媒である。好ましくは、前記水素化精製触媒は、ニッケルおよびタングステン、または、ニッケルおよびモリブデン、または、コバルトおよびモリブデン、のいずれかを含む。前記触媒はまた、場合により、リン、ホウ素、およびケイ素から選択されるドーピング元素も含む。
【０１３８】
本発明により記載された触媒はまた、有利には第１の水素化精製反応帯域内で、転化予備処理の際に、単独であるいは本発明により記載された前記触媒の上流に位置する別の標準的な水素化精製触媒と組み合わせて、１個以上の触媒床で、１個以上の反応器内で用いられ得る。
【０１３９】
（中間分離を伴う、固定床でのいわゆる単一段階方法）
本発明による水素化分解方法は、有利には、中間分離を伴う、固定床でのいわゆる単一段階方法で用いられ得る。
【０１４０】
前記方法は、有利には、水素化精製帯域と、例えばホットフラッシュによってアンモニアの部分除去を可能にする帯域と、本発明による前記水素化分解触媒を含む帯域とを含む。中間留分および場合による基油の製造のための炭化水素供給原料の水素化分解のためのこの単一段階方法は、有利には、少なくとも１個の第１の水素化精製反応帯域と、第１の反応帯域の流出物の少なくとも一部の水素化分解が行われる少なくとも１個の第２の反応帯域とを含む。この方法はまた、有利には第１の帯域を出る流出物からの、アンモニアとの不完全な分離を含む。この分離は、有利には、中間のホットフラッシュによって行われる。第２の反応帯域において行われる水素化分解は、有利には、供給原料中に存在する量より少ない、好ましくは窒素の重量で１５００重量ｐｐｍ未満、より好ましくは１０００重量ｐｐｍ未満、一層より好ましくは８００重量ｐｐｍ未満の量のアンモニアの存在下に行われる。
【０１４１】
したがって、本発明により記載された触媒は、有利には、いわゆる単一段階水素化分解方法において、中間分離を伴う固定床で、水素化精製帯域の下流に配置された水素化分解帯域内で用いられ、アンモニアの部分除去の中間分離は、２つの帯域の間で実施される。
【０１４２】
好ましくは、第１の水素化精製反応帯域内で、単独であるいは本発明により記載された触媒の上流に位置する別の標準的な水素化精製触媒と組み合わせて用いられる水素化精製触媒は、いわゆる単一段階方法の場合の水素化精製触媒と同一である。
【０１４３】
本発明により記載された触媒はまた、有利には、第１の水素化精製反応帯域内で、転化予備処理の際に、単独であるいは本発明により記載された触媒の上流に位置する別の標準的な水素化精製触媒と組み合わせて、１つ以上の触媒床で、１つ以上の反応器内で用いられ得る。
【０１４４】
（いわゆる二段階方法）
本発明による水素化分解方法は、有利には、いわゆる二段階方法で用いられ得る。
【０１４５】
二段階水素化分解は、第１の段階を含み、この第１の段階は、「単一段階」方法において記載のような、供給原料の水素化精製を行うという目的だけでなく、一般的に４０〜６０％程度の、供給原料の転化率を実現するという目的も有している。第１の段階に由来する流出物は、次いで、ほとんどの場合中間分離と呼ばれる分離（蒸留）に付され、この中間分離は、未転化フラクションから転化生成物を分離するという目的を有する。二段階水素化分解方法の第２の段階において、第１の段階の間に転化されなかった供給原料の部分のみが処理される。この分離により、二段階水素化分解方法における中間留分（ケロセン＋ディーゼル）の選択性が単一段階方法より高いことが可能となる。実際、転化生成物の中間分離により、水素化分解触媒上での第２の段階においてそれらがナフサおよびガスに「過剰分解（overcracking）」されるのを防いでいる。さらに、第２の段階で処理された供給原料の未転化部分は、一般的に、非常に低い含有量のＮＨ３、並びに、非常に低い含有量の有機窒素化合物を有することに留意されたい（一般に２０重量ｐｐｍ未満、あるいはさらに１０重量ｐｐｍ未満）。
【０１４６】
いわゆる単一段階方法の場合において記載された固定または流動触媒床の構成は、有利には、本発明による触媒が単独で用いられるかあるいは標準的な水素化精製触媒と組み合わせて用いられるかにかかわらず、いわゆる二段階システムの第１の段階において用いられ得る。
【０１４７】
したがって、本発明により記載された触媒は、有利には、いわゆる二段階水素化分解方法において、第１の水素化精製段階の下流に置かれた第２の水素化分解段階で用いられ、中間分離が２つの帯域の間で実施される。
【０１４８】
いわゆる単一段階方法、ならびに、いわゆる二段階水素化分解方法の第１の水素化精製段階のために、有利に用いられ得る標準的な水素化精製触媒は、いわゆる単一段階方法の場合に記載された水素化精製触媒と同一の触媒である。
【０１４９】
（炭化水素供給原料の水素化処理／水素化精製）
本発明はまた、上記の触媒を用いる炭化水素供給原料の水素化処理のための方法に関し、前記水素化処理方法は、有利には、単独であるいは水素化分解方法の上流に配置されることが可能である。
【０１５０】
炭化水素供給原料、例えば、石油留分、石炭からの留分、または天然ガスから製造された炭化水素の水素化処理および水素化精製は、芳香族、および／またはオレフィン、および／またはナフテン、および／またはパラフィンの化合物を含有する炭化水素供給原料の水素化、水素化脱硫、水素化脱窒、水素化脱酸素、水素化脱芳香族、および水素化脱金属を含む（前記供給原料は、場合により金属、および／または窒素、および／または酸素および／または硫黄を含有する）。
【０１５１】
より具体的には、本発明による水素化処理方法において用いられる供給原料は、ガソリン、ガスオイル、真空ガスオイル、常圧残油、真空残油、常圧留出液、真空留出液、重質燃料、油、ろうおよびパラフィン、使用済みオイル、脱アスファルト化された残油またはクルード、熱的または触媒的転化方法に由来する供給原料、ならびに、それらの混合物である。それらは、好ましくは、ヘテロ原子、例えば、硫黄、酸素、窒素および／または少なくとも１種の金属を含有する。
【０１５２】
本発明による水素化処理方法は、有利には、温度：２００〜４５０℃、好ましくは２５０〜４４０℃、圧力：１〜２５Ｍｐａ、好ましくは１〜１８Ｍｐａ、毎時空間速度：０．１〜２０ｈ−１、好ましくは０．２〜５ｈ−１、標準（normal）の温度および圧力条件下で測定され、液体供給原料の体積当たりの水素の体積で表される水素／供給原料比：一般的に８０〜５０００Ｌ／Ｌ、好ましくは１００〜２０００Ｌ／Ｌで行われる。
【０１５３】
前記水素化処理方法が、単独であるいは水素化分解方法の上流に配置される場合、本発明により記載された触媒は、有利には、水素化処理反応帯域内で、転化予備処理の際に、単独であるいは本発明により記載された触媒の上流に配置された別の標準的な水素化処理触媒と組み合わせて、１個以上の触媒床で、１個以上の反応器内で用いられ得る。本発明による水素化処理方法の下流に配置された水素化分解方法において用いられる触媒は、有利には、本発明による水素化処理方法において用いられる触媒と同一であるかまたは異なり得る。
【０１５４】
以下の実施例は、本発明を例証するが、本発明の範囲を制限するものではない。
【０１５５】
（実施例１−ゼオライトＺ１の調製）
市販のＵＳＹゼオライトについて考慮した。このゼオライトは、蛍光Ｘ線によって測定される全体的なＳｉ／Ａｌ原子比＝５．５であり、アルミニウムのＮＭＲによって測定される、初期のネットワーク外アルミニウム原子の重量による割合が、ゼオライト中に存在するアルミニウムの全質量に対して４０重量％に等しく、窒素ポロシメトリによって測定される初期メソ細孔容積が０．１４ｍＬ・ｇ−１に等しく、かつ、ＸＲＤによって測定される、元素のメッシュの初期結晶パラメータａ０が２４．３４Åに等しかった。このＵＳＹゼオライト３０ｇに、硝酸ニッケルの溶液を乾式含浸させて、乾燥ゼオライトの重量に対して２．２重量％のニッケルを沈着させた。含浸させられたＵＳＹゼオライトを、次いで１２０℃で終夜乾燥させ、次いで、１時間毎に、１５０℃、２５０℃、３５０℃の一定温度に維持した後に、２時間にわたる４５０℃での熱処理を施した。熱処理は、２Ｌ・ｈ−１・ｇ（ゼオライト）−１の流量の空気を用いて行った。得られたゼオライトＺ１は、全体的なＳｉ／Ａｌ原子比＝５．５であり、蛍光Ｘ線によって測定されるＮｉ含有量が、乾燥ゼオライトの質量に対して２．２重量％に等しく、アルミニウムのＮＭＲによって測定される、ネットワーク外アルミニウム原子の重量による割合が、ゼオライト中に存在するアルミニウムの全質量に対して３９重量％に等しく、窒素ポロシメトリによって測定されるメソ細孔容積が０．１４ｍＬ・ｇ−１に等しく、窒素ポロシメトリによって測定されるミクロ細孔容積が０．２８ｍＬ・ｇ−１に等しく、かつ、ＸＲＤによって測定される元素のメッシュの結晶パラメータａ０が２４．３４Åに等しかった。これらの特徴を表１に報告する。
【０１５６】
（実施例２−ゼオライトＺ２の調製）
市販のＵＳＹゼオライトについて考慮した。このゼオライトは、蛍光Ｘ線によって測定される全体的なＳｉ／Ａｌ原子比＝１３．８であり、アルミニウムのＮＭＲによって測定される、初期のネットワーク外アルミニウム原子の重量による割合が、ゼオライト中に存在するアルミニウムの全質量に対して１５重量％に等しく、窒素ポロシメトリによって測定される初期メソ細孔容積が０．１５ｍＬ・ｇ−１に等しく、かつ、ＸＲＤによって測定される、元素のメッシュの初期結晶パラメータａ０が２４．２９Åに等しかった。このＵＳＹゼオライト３０ｇに、硝酸ニッケルの溶液を乾式含浸させて、乾燥ゼオライトの重量に対して２．２重量％のニッケルを沈着させた。含浸させられたＵＳＹゼオライトを、次いで１２０℃で終夜乾燥させ、次いで、１時間毎に、１５０℃、２５０℃、３５０℃の一定温度に維持した後に、２時間にわたる４５０℃での熱処理を施した。熱処理は、２Ｌ・ｈ−１・ｇ（ゼオライト）−１の流量の空気を用いて行った。得られたゼオライトＺ２は、全体的なＳｉ／Ａｌ原子比＝１３．８であり、蛍光Ｘ線によって測定されるＮｉ含有量が、乾燥ゼオライトの質量に対して２．２重量％に等しく、アルミニウムのＮＭＲによって測定される、ネットワーク外アルミニウム原子の重量による割合が、ゼオライト中に存在するアルミニウムの全質量に対して１４重量％に等しく、窒素ポロシメトリによって測定されるメソ細孔容積が０．１４ｍＬ・ｇ−１に等しく、窒素ポロシメトリによって測定されるミクロ細孔容積が０．３２ｍＬ・ｇ−１に等しく、かつ、ＸＲＤによって測定される元素のメッシュの結晶パラメータａ０が２４．２９Åに等しかった。これらの特徴を表１に報告する。
【０１５７】
（実施例３：ゼオライトＺ３の調製）
市販のＵＳＹゼオライトについて考慮した。このゼオライトは、蛍光Ｘ線によって測定される全体的なＳｉ／Ａｌ原子比＝５．５であり、アルミニウムのＮＭＲによって測定される、初期のネットワーク外アルミニウム原子の重量による割合が、ゼオライト中に存在するアルミニウムの全質量に対して４０重量％に等しく、窒素ポロシメトリによって測定される初期メソ細孔容積が０．１４ｍＬ・ｇ−１に等しく、かつ、ＸＲＤによって測定される、元素のメッシュの初期結晶パラメータａ０が２４．３４Åに等しかった。このＵＳＹゼオライト３０ｇに、硝酸ニッケルの溶液を乾式含浸させて、乾燥ゼオライトの重量に対して３．５重量％のニッケルを沈着させた。含浸させられたＵＳＹゼオライトを、次いで１２０℃で終夜乾燥させ、次いで、１時間毎に、１５０℃、２５０℃、３５０℃の一定温度に維持した後に、２時間にわたる４５０℃での熱処理を施した。熱処理は、２Ｌ・ｈ−１・ｇ（ゼオライト）−１の流量の空気を用いて行った。得られたゼオライトＺ３は、全体的なＳｉ／Ａｌ原子比＝５．５であり、蛍光Ｘ線によって測定されるＮｉ含有量が、乾燥ゼオライトの質量に対して３．６重量％に等しく、アルミニウムのＮＭＲによって測定される、ネットワーク外アルミニウム原子の重量による割合が、ゼオライト中に存在するアルミニウムの全質量に対して３９重量％に等しく、窒素ポロシメトリによって測定されるメソ細孔容積が０．１４ｍＬ・ｇ−１に等しく、窒素ポロシメトリによって測定されるミクロ細孔容積が０．２７ｍＬ・ｇ−１に等しく、かつ、ＸＲＤによって測定される元素のメッシュの結晶パラメータａ０が２４．３４Åに等しかった。これらの特徴を表１に報告する。
【０１５８】
（実施例４−ゼオライトＺ４の調製）
市販のＵＳＹゼオライトについて考慮した。このゼオライトは、蛍光Ｘ線によって測定される全体的なＳｉ／Ａｌ原子比＝１３．８であり、アルミニウムのＮＭＲによって測定される、初期のネットワーク外アルミニウム原子の重量による割合が、ゼオライト中に存在するアルミニウムの全質量に対して１５重量％に等しく、窒素ポロシメトリによって測定される初期メソ細孔容積が０．１５ｍＬ・ｇ−１に等しく、かつ、ＸＲＤによって測定される、元素のメッシュの初期結晶パラメータａ０が２４．２９Åに等しかった。このＵＳＹゼオライト３０ｇに、硝酸ニッケルの溶液を乾式含浸させて、乾燥ゼオライトの重量に対して３．５重量％のニッケルを沈着させた。含浸させられたＵＳＹゼオライトを、次いで１２０℃で終夜乾燥させ、次いで、１時間毎に、１５０℃、２５０℃、３５０℃の一定温度に維持した後に、２時間にわたる４５０℃での熱処理を施した。熱処理は、２Ｌ・ｈ−１・ｇ（ゼオライト）−１の流量の空気を用いて行った。得られたゼオライトＺ４は、全体的なＳｉ／Ａｌ原子比＝１３．８であり、蛍光Ｘ線によって測定されるＮｉ含有量が、乾燥ゼオライトの質量に対して３．５重量％に等しく、アルミニウムのＮＭＲによって測定される、ネットワーク外アルミニウム原子の重量による割合が、ゼオライト中に存在するアルミニウムの全質量に対して１４重量％に等しく、窒素ポロシメトリによって測定されるメソ細孔容積が０．１４ｍＬ・ｇ−１に等しく、窒素ポロシメトリによって測定されるミクロ細孔容積が０．３２ｍＬ・ｇ−１に等しく、かつ、ＸＲＤによって測定される元素のメッシュの結晶パラメータａ０が２４．２９Åに等しかった。これらの特徴を表１に報告する。
【０１５９】
（実施例５−ゼオライトＺ５の調製）
市販のＵＳＹゼオライトについて考慮した。このゼオライトは、蛍光Ｘ線によって測定される全体的なＳｉ／Ａｌ原子比＝５．５であり、アルミニウムのＮＭＲによって測定される、初期のネットワーク外アルミニウム原子の重量による割合が、ゼオライト中に存在するアルミニウムの全質量に対して４０重量％に等しく、窒素ポロシメトリによって測定される初期メソ細孔容積が０．１４ｍＬ・ｇ−１に等しく、かつ、ＸＲＤによって測定される、元素のメッシュの初期結晶パラメータａ０が２４．３４Åに等しかった。このＵＳＹゼオライト３０ｇに、硝酸コバルトの溶液を乾式含浸させて、乾燥ゼオライトの重量に対して２．２重量％のコバルトを沈着させた。含浸させられたＵＳＹゼオライトを、次いで１２０℃で終夜乾燥させ、次いで、１時間毎に、１５０℃、２５０℃、３５０℃の一定温度に維持した後に、２時間にわたる４５０℃での熱処理を施した。熱処理は、２Ｌ・ｈ−１・ｇ（ゼオライト）−１の流量の空気を用いて行った。得られたゼオライトＺ５は、全体的なＳｉ／Ａｌ原子比＝５．５であり、蛍光Ｘ線によって測定されるＣｏ含有量が、乾燥ゼオライトの質量に対して２．２重量％に等しく、アルミニウムのＮＭＲによって測定される、ネットワーク外アルミニウム原子の重量による割合が、ゼオライト中に存在するアルミニウムの全質量に対して３９重量％に等しく、窒素ポロシメトリによって測定されるメソ細孔容積が０．１４ｍＬ・ｇ−１に等しく、窒素ポロシメトリによって測定されるミクロ細孔容積が０．２８ｍＬ・ｇ−１に等しく、かつ、ＸＲＤによって測定される元素のメッシュの結晶パラメータａ０が２４．３４Åに等しかった。これらの特徴を表１に報告する。
【０１６０】
（実施例６−ゼオライトＺ６の調製）
市販のＵＳＹゼオライトについて考慮した。このゼオライトは、蛍光Ｘ線によって測定される全体的なＳｉ／Ａｌ原子比＝５．５であり、アルミニウムのＮＭＲによって測定される、初期のネットワーク外アルミニウム原子の重量による割合が、ゼオライト中に存在するアルミニウムの全質量に対して３９重量％に等しく、窒素ポロシメトリによって測定される初期メソ細孔容積が０．１４ｍＬ・ｇ−１に等しく、かつ、ＸＲＤによって測定される、元素のメッシュの初期結晶パラメータａ０が２４．３４Åに等しかった。
【０１６１】
この脱アルミニウムゼオライト３０ｇを、０．１Ｎ水酸化ナトリウム（ＮａＯＨ）溶液３００ｍＬと、６０℃で３０分間にわたって混合した。氷水での迅速な急冷後、懸濁液をろ過して、ゼオライトを５０℃で洗浄し、１２０℃で終夜乾燥させた。次いで、改変された脱アルミニウムＹゼオライトを、８０℃の温度でＮＨ４ＮＯ３の１Ｎ溶液により３回交換して、部分的に交換されたＮＨ４＋型を得た。ゼオライトを、４５０℃で２時間にわたり１Ｌ・ｈ−１・ｇ（ゼオライト）−１の空気流下で最終的に焼成した。
【０１６２】
次いで、この脱アルミニウムおよび脱シリカ化ＵＳＹゼオライトに、乾燥ゼオライトの重量に対して２．２重量％のニッケルを沈着させるように、硝酸ニッケル溶液を乾式含浸させた。含浸させられた脱アルミニウムおよび脱シリカ化ＵＳＹゼオライトを、次いで、１２０℃で終夜乾燥させ、次いで、１時間毎に、１５０℃、２５０℃および３５０℃の一定温度に維持した後に、２時間にわたる４５０℃での熱処理を施した。熱処理は、２Ｌ・ｈ−１・ｇ（ゼオライト）−１の空気の流量を用いて行った。
【０１６３】
得られたゼオライトＺ６は、全体的なＳｉ／Ａｌ原子比＝４．７であり、蛍光Ｘ線によって測定されるＮｉ含有量が乾燥ゼオライトの質量に対して２．１重量％に等しく、アルミニウムのＮＭＲによって測定される、ネットワーク外アルミニウム原子の重量による割合が、ゼオライト中に存在するアルミニウムの全質量に対して３３重量％に等しく、窒素ポロシメトリによって測定されるメソ細孔容積が０．２８ｍＬ・ｇ−１に等しく、窒素ポロシメトリによって測定されるミクロ細孔容積が０．２５ｍＬ・ｇ−１に等しく、かつ、ＸＲＤによって測定される元素のメッシュの結晶パラメータａ０が２４．３９Åに等しかった。これらの特徴を表１に報告する。
【０１６４】
【表１】
0005830383.tif 000002
【０１６５】
（実施例７−触媒の調製）
ゼオライトＺ１〜Ｚ６を含有する本発明による触媒担体を、ゼオライト１２ｇを用い、これを超微細平板状ベーマイトまたはCondea Chemie GmbHによってPural SB3の名で販売されているアルミナゲルからなるマトリクス８８ｇと混合して製造した。次いで、この粉体の混合物を、６０重量％の硝酸を含有する水溶液と混合し、次いで３０分間にわたり混練した後、２０重量％のアンモニアを含有する水溶液を添加した。得られた混合物を、次いで１５分間にわたり混練し、次いで押出を行った。次いで、押出物を６００℃で２時間にわたり空気下で焼成した。ガス流量は、１．５Ｌ．ｈ−１・ｇ（担体）−１であった。
【０１６６】
このようにして調製された押出物は、１２重量％のゼオライトＺ１〜Ｚ６を含有していた。ゼオライトＺ１〜Ｚ６は、上記表１に示したように、前記担体の全質量に対してそれぞれ順に１１．６６、１１．６６、１１．４７、１１．４５、１１．６４、および１１．６８重量％のＵＳＹゼオライトに相当する量の元素ニッケルをそれぞれ含んでいた。次いで、１３重量％のＭｏＯ３および２．７重量％のＮｉＯ（ゼオライト上にすでに存在するＮｉを考慮に入れない）を沈着させるように、それらに、酸化モリブデンと水酸化ニッケル混合物の溶液を乾式含浸させた。次いで、押出物を空気下に５００℃で２時間にわたり焼成し、ガス流量は１Ｌ・ｈ−１・ｇ（触媒）−１であった。このようにして、本発明に合致する触媒Ｃ１およびＣ６、並びに、本発明に合致しない触媒Ｃ２、Ｃ３、Ｃ４、およびＣ５を、それぞれ、ゼオライトＺ１およびＺ６、並びに、ゼオライトＺ２、Ｚ３、Ｚ４、およびＺ５から調製した。
【０１６７】
（実施例８：触媒の分析）
触媒Ｃ１、Ｃ２、Ｃ３、Ｃ４、Ｃ５、およびＣ６を分析し、２つの異なる水素化相（一方は、ニッケルから構成されかつゼオライト上に沈着させられ、他方は、ニッケルおよびモリブデンから構成されかつアルミナ酸化物マトリクス上に沈着させられている）の存在を実証した。
【０１６８】
用いた方法は、ゼオライト結晶中に存在する元素の特定および定量化を可能にするエネルギー分散Ｘ線分光計を備えた透過電子顕微鏡法であった。
【０１６９】
このために、JEOL EX-2300-BU エネルギー分散Ｘ線分光計を備えた、JEOL 2100 HR透過電子顕微鏡を用いた。触媒押出物を、モルタル中で微細に粉砕した。粉体を樹脂に組み入れて、両方の触媒について７００Å厚の超微細切片を生じさせた。生じた切片を、調製物のための支持体として機能する孔を有するＣ膜で覆われたＣｕグリッド上に集めた。これらの調製物を、赤外線（ＩＲ）ランプ下で乾燥させた後、透過電子顕微鏡に導入した。ここで、それらを、数分にわたり一次真空に付し、次いで観測の間中、二次真空に付した。電子顕微鏡により、アルミナマトリクス中に分散した約０．４ミクロンのサイズのゼオライト結晶を正確に特定することが可能であった。次いで、径が０．１ミクロンであるプローブビームにより種々のマトリクス帯域上および種々のゼオライト結晶上で、所定数（１５〜２０）の局所分析を行った。シグナルの定量処理により、元素の相対濃度（原子％）を得ることが可能であった（酸素を除く）。
【０１７０】
上記実施例に記載の触媒について得られた結果を、表２に要約する。
【０１７１】
【表２】
0005830383.tif 000003
【０１７２】
表２には、全ての触媒が、Ｙゼオライト結晶上に担持されたニッケルまたはコバルト（Ｃ５の場合）を有することが示されている。担体押出物の乾式含浸の間に導入されたモリブデンは、アルミナ上にのみ見られた。したがって、この調製方法により、最終触媒上に、ニッケルまたは触媒Ｃ５の場合のコバルトと第二活性相の両方を有することが可能であり、ニッケルまたは触媒Ｃ５の場合のコバルトは、ゼオライト上に存在し、ゼオライトの事前乾式含浸に由来し、第二活性相は、モリブデンおよびニッケルを含み、このモリブデンおよびニッケルは、アルミナ上に存在し、担体押出物の乾式含浸に由来する。
【０１７３】
（実施例９：モデル分子スクアランの水素化分解における触媒の比較）
調製が前の実施例に記載された触媒を、高い転化率（６０−１００％）の水素化分解条件下で用いた。石油供給原料は、モデル分子であるスクアランと、窒素含有分子であるアニリンと、硫黄含有分子であるジメチルジスルフィド（dimethyl disulphide：ＤＭＤＳ）とから構成されていた。これら２つの化合物により、実際の水素化分解条件下に存在するＨ２ＳとＮＨ３の分圧をシミュレートすることが可能となった。供給原料の特徴を表３に示す。
【０１７４】
【表３】
0005830383.tif 000004
【０１７５】
このようにして調製された供給原料を、水素化分解試験装置に注入した。この水素化分解試験装置は、固定床反応器を含み、供給原料は、下方に流れ、この装置に、触媒２０ｃｍ３を導入した。触媒を、シクロヘキサン／トルエン／ＤＭＤＳ＋アニリンの混合物で、３５０℃までで硫化した。次いで、試験供給原料を触媒上に注入して、その後試験手順を表４に示される操作条件下で行った。
【０１７６】
【表４】
0005830383.tif 000005
【０１７７】
温度を調整して、触媒による粗製転化率（crude conversion）７０％を得た。触媒性能を、この粗製転化率レベル７０％の達成が可能となった温度と、中間留分（ケロセン＋ガスオイル）の収率で表した。
【０１７８】
原料転化率（crude conversion：ＣＣ）は、
ＣＣ＝流出物中の３７０℃以下の重量％
に等しい：
ここで「３７０℃以下」は、３７０℃以下の温度で蒸留されたフラクションを表す。
【０１７９】
ケロセン収率（１５０−２５０）は、流出物中での沸点が１５０〜２５０℃である化合物の重量％に等しい。ガスオイル収率（２５０−３７０）は、流出物中での沸点が２５０〜３７０℃である化合物の重量％に等しい。中間留分収率（middle-distillates yield；以下、ＭＤ収率と表示される）は、これら２つの収率の合計に等しい。
【０１８０】
表５に、上記実施例に記載の触媒について、反応温度および中間留分の収率を報告する。
【０１８１】
【表５】
0005830383.tif 000006
【０１８２】
ゼオライトＺ１〜Ｚ６から調製された本発明による触媒Ｃ１〜Ｃ６は、ゼオライトＺ２、Ｚ３、およびＺ４からそれぞれ調製される本発明に合致しない触媒Ｃ２、Ｃ３、Ｃ４、およびＣ５に対して向上した活性および中間留分の選択性（ケロセン＋ガスオイル）を得ることが可能であった。ゼオライトＺ２、Ｚ３、Ｚ４およびＺ５については、本発明によって要求されたＳｉ／Ａｌ比を超える全体的なＳｉ／Ａｌ比、すなわちＺ２の場合１０超、または、要求されたＮｉ含有量を超えるＮｉ含有量、すなわちＺ３の場合３％超、のいずれかを有していて、あるいはまた、Ｚ４の場合は両方を有していて、さらにまた、ゼオライトＺ５から調製された本発明に合致しない触媒Ｃ５については、これに、発明によって要求されたニッケルではなくコバルトを含浸させた。
【０１８３】
これらの結果は、非常に特定的な表面組織的特徴、特に、全体的なケイ素対アルミニウムの原子比が３〜１０であること、および、これに関連付けられた、マトリクス上に沈着させられた水素化機能および前記ゼオライト上に沈着させられたニッケル、特に、ゼオライトの全質量に対して０．５〜３重量％の量の元素ニッケルによって構成される水素化機能との共存、を有する脱アルミニウムＵＳＹゼオライトを使用することにより、要求された条件を満たさないゼオライトを含む先行技術の触媒と比較して、増加した収率および中間留分の選択性を得ることが可能になることを示している。